(57)【要約】【課題】ｉｐＲＧＣに対する光の刺激を抑制可能であり、頭痛の予防及び軽減を図り得るプラスチック眼鏡レンズ，眼鏡を提供する。【解決手段】プラスチック眼鏡レンズは、少なくともプラスチック製の基材を含む。かようなプラスチック眼鏡レンズの基材に、４８０ｎｍ以上５２０ｎｍ以下の波長域において吸収率分布の極大値が存在するモノアゾ系ニッケル錯体色素が、基材の重合性化合物の重量に対して０．０５ｗｔ％以上０．６ｗｔ％以下となる状態で添加されている。又、このプラスチック眼鏡レンズを用いて眼鏡が形成される。【選択図】図１
2020052275.tif 000002
【特許請求の範囲】
【請求項１】
プラスチック製の基材を有するプラスチック眼鏡レンズであって、
前記基材に、４８０ｎｍ以上５２０ｎｍ以下の波長域において吸収率分布の極大値が存在するモノアゾ系ニッケル錯体色素が、基材の重合性化合物の重量に対して０．０５ｗｔ％以上０．６ｗｔ％以下となる状態で添加されている
ことを特徴とするプラスチック眼鏡レンズ。
【請求項２】
プラスチック製の基材を有するプラスチック眼鏡レンズであって、
前記基材に、４８０ｎｍ以上５２０ｎｍ以下の波長域において吸収率分布の極大値が存在するメロシアニン色素が、基材の重合性化合物の重量に対して０．０５ｗｔ％以上０．８ｗｔ％以下となる状態で添加されている
ことを特徴とするプラスチック眼鏡レンズ。
【請求項３】
プラスチック製の基材を有するプラスチック眼鏡レンズであって、
前記基材に、４８０ｎｍ以上５２０ｎｍ以下の波長域において吸収率分布の極大値が存在するモノアゾ系ニッケル錯体色素及びメロシアニン色素が、基材の重合性化合物の重量に対して、合わせて０．０５ｗｔ％以上０．８ｗｔ％以下となる状態で添加されている
ことを特徴とするプラスチック眼鏡レンズ。
【請求項４】
前記基材は、チオウレタン樹脂を含む
ことを特徴とする請求項１ないしは請求項３の何れかに記載のプラスチック眼鏡レンズ。
【請求項５】
前記基材は、エピスルフィド樹脂を含む
ことを特徴とする請求項１ないしは請求項４の何れかに記載のプラスチック眼鏡レンズ。
【請求項６】
前記基材は、熱可塑性樹脂を含む
ことを特徴とする請求項１ないしは請求項３の何れかに記載のプラスチック眼鏡レンズ。
【請求項７】
請求項１ないしは請求項６の何れかに記載のプラスチック眼鏡レンズが用いられている
ことを特徴とする眼鏡。
【発明の詳細な説明】
【技術分野】
【０００１】
本発明は、プラスチック眼鏡レンズ（サングラスレンズを含む）、及び当該プラスチック眼鏡レンズを用いた眼鏡（サングラスを含む）に関する。
【背景技術】
【０００２】
特許第５８０７２３７号公報（下記特許文献１）に記載されるように、メラノプシンの吸光ピークである波長４８５ｎｍ（ナノメートル）の光を遮断することにより羞明を予防する遮光眼鏡が知られている。
この遮光眼鏡は、例えば光学多層膜の形成、体積位相型ホログラムの導入、あるいは金属微粒子の混入により、波長４８５ｎｍあるいはこれを含む波長域の光の透過率を低減する。
【先行技術文献】
【特許文献】
【０００３】
【特許文献１】特許第５８０７２３７号公報
【発明の概要】
【発明が解決しようとする課題】
【０００４】
近時、眼の網膜におけるメラノプシンを含有する内因性光感受性網膜神経節細胞（ｉｐＲＧＣ）に関し、視覚障害の偏頭痛患者において光照射下で頭痛の悪化がみられることから、ｉｐＲＧＣが頭痛に関与する経路となることが報告された（Noseda R. et al., Nature Neurosci., 2010）。
更に、視覚障害のない正常視覚の偏頭痛患者における網膜電図と視覚誘発電位の測定結果との比較がなされ、光過敏を伴う頭痛に錐体及び杆体が関与していることが見出された（Noseda R. et al., Brain., 2015）。
又、DIN SPEC 5031-100 2015 August において、光が網膜のｉｐＲＧＣを介してヒト生体の生理学的・心理学的プロセスに及ぼす作用であるメラノピック作用が定められた。メラノピック作用の相対的な度合を示す作用関数が、図４に示される。この作用関数は、３２歳の標準観測者によるものであり、波長４８５ｎｍの光に対する作用強度がピーク（相対強度１）となっており、４４０ｎｍ程度及び５４０ｎｍ程度の光に対する作用強度がピークの半値（０．５）となっている。
かように、網膜のｉｐＲＧＣに対して４８５ｎｍを中心とした波長域の光の刺激を受けた者（特に偏頭痛患者）は、頭痛あるいはその悪化を感じる可能性があるところ、その可能性の低減、即ち頭痛の予防及び軽減を図るための眼鏡は、提案されていない。
そこで、本発明の主な目的は、ｉｐＲＧＣに対する光の刺激を抑制可能であり、頭痛の予防及び軽減を図り得るプラスチック眼鏡レンズ，眼鏡を提供することにある。
【課題を解決するための手段】
【０００５】
上記目的を達成するために、請求項１に記載の発明は、プラスチック製の基材を有するプラスチック眼鏡レンズであって、前記基材に、４８０ｎｍ以上５２０ｎｍ以下の波長域において吸収率分布の極大値が存在するモノアゾ系ニッケル錯体色素が、基材の重合性化合物の重量に対して０．０５ｗｔ％以上０．６ｗｔ％以下となる状態で添加されていることを特徴とするものである。
上記目的を達成するために、請求項２に記載の発明は、プラスチック製の基材を有するプラスチック眼鏡レンズであって、前記基材に、４８０ｎｍ以上５２０ｎｍ以下の波長域において吸収率分布の極大値が存在するメロシアニン色素が、基材の重合性化合物の重量に対して０．０５ｗｔ％以上０．８ｗｔ％以下となる状態で添加されていることを特徴とするものである。
上記目的を達成するために、請求項３に記載の発明は、プラスチック製の基材を有するプラスチック眼鏡レンズであって、前記基材に、４８０ｎｍ以上５２０ｎｍ以下の波長域において吸収率分布の極大値が存在するモノアゾ系ニッケル錯体色素及びメロシアニン色素が、基材の重合性化合物の重量に対して、合わせて０．０５ｗｔ％以上０．８ｗｔ％以下となる状態で添加されていることを特徴とするものである。
請求項４に記載の発明は、上記発明にあって、前記基材は、チオウレタン樹脂を含むことを特徴とするものである。
請求項５に記載の発明は、上記発明にあって、前記基材は、エピスルフィド樹脂を含むことを特徴とするものである。
請求項６に記載の発明は、上記発明にあって、前記基材は、熱可塑性樹脂を含むことを特徴とするものである。
請求項７に記載の発明は、眼鏡であって、上記発明のプラスチック眼鏡レンズが用いられていることを特徴とするものである。
【発明の効果】
【０００６】
本発明の主な効果は、ｉｐＲＧＣに対する光の刺激を抑制可能であり、頭痛の予防及び軽減を図り得るプラスチック眼鏡レンズ，眼鏡が提供されることにある。
【図面の簡単な説明】
【０００７】
【図１】可視域における実施例１〜３の分光透過率分布が示されるグラフである。
【図２】本発明の実施例１の評価に係る（ａ）頭痛日数の平均，（ｂ）服薬日数の平均が示されるグラフである。
【図３】実施例１の評価に係る頭痛の程度が示されるグラフである。
【図４】メラノピック作用スペクトルが示されるグラフである。
【発明を実施するための形態】
【０００８】
以下、本発明に係る実施の形態の例が説明される。本発明は、以下の形態に限定されない。
【０００９】
本発明に係るプラスチック眼鏡レンズは、少なくともプラスチック製の基材を含む。
基材の重合完了時（組成）における主な材料（重量比で過半数を超える材料）である、モノマー（重合性化合物）の重合により形成される樹脂として、好ましくは熱硬化性樹脂が用いられ、例えばポリウレタン樹脂、チオウレタン樹脂、ウレタン−ウレア樹脂、エピスルフィド樹脂、ポリカーボネート樹脂、ポリエステル樹脂、アクリル樹脂、ポリエーテルサルホン樹脂、ポリ４−メチルペンテン−１樹脂、ジエチレングリコールビスアリルカーボネート樹脂、あるいはこれらの組合せが用いられる。又、基材の主な材料として、熱可塑性樹脂が用いられても良い。
又、基材の材料として、チオウレタン樹脂及びエピスルフィド樹脂の少なくとも一方が用いられれば、基材の屈折率が比較的に高くなり、視力矯正時に薄型化が容易となる。
他方、基材の材料として、熱可塑性樹脂が用いられれば、丈夫な基材が簡単に形成可能である。
【００１０】
基材には、モノアゾ系ニッケル錯体色素が、主な材料（重合性化合物の重量総和）に対して、重量比で０．０５ｗｔ％以上０．６ｗｔ％以下となる状態で添加される。モノアゾ系ニッケル錯体色素は、黄色色素であるモノアゾ色素とニッケルイオンとの配位結合による配位化合物である。ここでは、モノアゾ系ニッケル錯体色素のうち、４８０ｎｍ以上５２０ｎｍ以下の波長域において吸収率分布の極大値が存在するものが用いられる。
あるいは、基材には、メロシアニン色素が、主な材料（重合性化合物の重量総和）に対して、重量比で０．０５ｗｔ％以上０．８ｗｔ％以下となる状態で添加される。メロシアニン色素は、ポリメチンに属する合成染料であり、例えばメロシアニンＩ、メロシアニン５４０、あるいはこれらの混合物である。ここでは、メロシアニン色素のうち、４８０ｎｍ以上５２０ｎｍ以下の波長域において吸収率分布の極大値が存在するものが用いられる。
又は、基材には、モノアゾ系ニッケル錯体色素及びメロシアニン色素が、主な材料（重合性化合物の重量総和）の重量に対するこれらを合わせた重量の比が０．０５ｗｔ％以上０．８ｗｔ％以下となる状態で、合わせて添加される。尚、好ましくは、モノアゾ系ニッケル錯体色素及びメロシアニン色素が、それぞれ上述の重量比範囲を逸脱しない。
かようなモノアゾ系ニッケル錯体色素及びメロシアニン色素の少なくとも一方の添加により、４８０ｎｍ以上５２０ｎｍ以下の波長域の光が吸収され、ｉｐＲＧＣに対する光の刺激をシンプルに抑制可能であり、頭痛の予防及び軽減を簡易に図り得ることとなる。
即ち、かような基材が含まれるプラスチック眼鏡レンズは、４８０ｎｍ以上５２０ｎｍ以下の波長域の光が遮光される遮光レンズとなる。遮光には、透過率を低減させるものが含まれる。
【００１１】
上述の各重量比の下限を下回ると、４８０ｎｍ以上５２０ｎｍ以下の波長域の光の吸収が少なくなり、黄色みが抑えられて視認性及び美的外観の点では有利になるものの、４８０ｎｍ以上５２０ｎｍ以下の波長域の光の吸収によるｉｐＲＧＣに対する光の刺激の抑制が比較的に十分でなくなり、頭痛の予防及び軽減の効果が比較的に十分でなくなる。
上述の各重量比の上限を上回ると、４８０ｎｍ以上５２０ｎｍ以下の波長域の光の吸収によるｉｐＲＧＣに対する光の刺激の抑制は十分に行われ、頭痛の予防及び軽減の効果が十分発揮されるものの、黄色みが強くなり過ぎて視認性及び美的外観が比較的に悪くなる（黄色みの強い眼鏡を通して見た色合いの違和感が強く認識され、当該眼鏡の外観が敬遠される）。
【００１２】
又、基材には、視認性を確保しながら眼を保護し更にレンズの劣化を防止する観点から、好ましくは紫外線吸収剤が添加され、より好ましくは吸収ピーク波長が３８０ｎｍ未満である紫外線吸収剤が添加される。かような紫外線吸収剤の添加量は、上述の観点から調整される。
基材の厚みは、特に限定されないが、厚みが増すほど、内部透過率が比例的に上昇し、又眼鏡レンズとしての見栄えや重量が比較的に悪化することから、好ましくは４ｍｍ（ミリメートル）以下とされる。
【００１３】
プラスチック眼鏡レンズは、基材のみから構成されても良いが、基材の少なくとも片面に、ハードコート膜が形成されていても良い。
ハードコート膜は、好適には基材の表面にハードコート液を均一に施すことで形成される。
又、ハードコート膜として、好ましくは無機酸化物微粒子を含むオルガノシロキサン系樹脂を用いることができる。オルガノシロキサン系樹脂は、アルコキシシランを加水分解し縮合させることで得られるものが好ましい。又、オルガノシロキサン系樹脂の具体例として、γ−グリシドキシプロピルトリメトキシシラン、γ−グリシドキシプロピルトリエトキシシラン、メチルトリメトキシシラン、エチルシリケート、又はこれらの組合せが挙げられる。これらアルコキシシランの加水分解縮合物は、当該アルコキシシラン化合物あるいはそれらの組合せを、塩酸等の酸性水溶液で加水分解することにより製造される。
一方、無機酸化物微粒子の材質の具体例として、酸化亜鉛、二酸化ケイ素（シリカ微粒子）、酸化アルミニウム、酸化チタン（チタニア微粒子）、酸化ジルコニウム（ジルコニア微粒子）、酸化スズ、酸化ベリリウム、酸化アンチモン、酸化タングステン、酸化セリウムの各ゾルを単独であるいは何れか２種以上を混晶化したものが挙げられる。無機酸化物微粒子の直径は、ハードコート膜の透明性確保の観点から、１ｎｍ以上１００ｎｍ以下であることが好ましく、１ｎｍ以上５０ｎｍ以下であるとより好ましい。又、無機酸化物微粒子の配合量（濃度）は、ハードコート膜における硬度や強靱性の適切な度合での確保という観点から、ハードコート膜の全成分中の４０重量％（重量パーセント）以上６０重量％以下を占めることが好ましい。加えて、ハードコート液には、硬化触媒としてアセチルアセトン金属塩、及びエチレンジアミン四酢酸金属塩の少なくとも一方等を付加することができ、更に基材に対する密着性確保や形成の容易化、所望の（半）透明色の付与等の必要に応じて界面活性剤、着色剤、溶媒等を添加することができる。
無機酸化物微粒子における無機酸化物（金属酸化物）は、可視域でなるべく吸収を行わないものを選択して、可視域全域に亘る高い透過率を確保し、裸眼時視認色に対するレンズ装用時視認色の差の極めて少ない状態を確保する観点から、Ｔｉ，Ｃｅを除く１種以上の金属の酸化物であることが好ましい。Ｔｉ（チタン）の酸化物やＣｅ（セリウム）の酸化物は、可視域（特に短波長側）で吸収を行うことから、これらは好ましい金属酸化物から除外される。かような好ましい金属酸化物の例として、Ｓｂ（アンチモン），Ｚｒ（亜鉛），Ｓｎ（スズ），Ｓｉ（ケイ素），Ａｌ（アルミニウム），Ｔａ（タンタル），Ｌａ（ランタン），Ｆｅ（鉄），Ｚｎ（亜鉛），Ｗ（タングステン），Ｚｒ（ジルコニウム），Ｉｎ（インジウム）の酸化物のうちの何れか、あるいはこれらの組合せが挙げられる。
ハードコート膜の物理膜厚は、０．５μｍ（マイクロメートル）以上４．０μｍ以下とすると好ましい。この膜厚範囲の下限については、これより薄いと充分な硬度を得難いことから定まる。一方、上限については、これより厚くするとクラックや脆さの発生等、物性に関する問題の生ずる可能性が飛躍的に高まり、又無機酸化物微粒子による可視域への吸収（透過率減少）の影響が高まることから定まる。
更に、ハードコート膜と基材表面の間に、ハードコート膜の密着性を向上する観点からプライマー膜を付加しても良い。プライマー膜の材質として、例えばポリウレタン系樹脂、アクリル系樹脂、メタクリル樹脂、有機ケイ素系樹脂、又はこれらの組合せが挙げられる。プライマー膜は、好適には基材の表面にプライマー液を均一に施すことで形成される。プライマー液は、水又はアルコール系の溶媒に上記の樹脂材料と無機酸化物微粒子を混合させた液である。
【００１４】
プラスチック眼鏡レンズには、光学多層膜が付加されていても良い。光学多層膜は、基材に対して形成されても良いが、好ましくはハードコート膜の上に形成される。光学多層膜は、基材の少なくとも片面に対して形成され、両面に形成される場合、好ましくは何れの膜も同一の積層構造となるようにする。
光学多層膜は、反射防止機能を確保する観点から（反射防止膜）、好ましくは可視域全域に亘り平坦で高い透過率分布を有するように形成される。
光学多層膜は、反射防止機能を確保する観点から、好ましくは、低屈折率層と高屈折率層を交互に積層して形成され、又好ましくは全体として奇数層（全５層，全７層等）を有する構造である。更に好ましくは、最も基材側の層（基材に最も近い層）を１層目とすると、奇数層目が低屈折率層であり、偶数層目が高屈折率層である。
低屈折率層や高屈折率層は、真空蒸着法やイオンアシスト蒸着法、イオンプレーティング法、スパッタ法等により形成される。
【００１５】
本発明のプラスチック眼鏡レンズにおいて、光学多層膜と基材の間及び光学多層膜の表面の少なくとも一方に、ハードコート膜以外の中間膜や、防汚膜（撥水膜・撥油膜）等の別種の膜を付加しても良く、光学多層膜を両面に形成する場合には、付加する別種の膜の種類を互いに変えたり、膜の有無を互いに変えたりして良い。
【００１６】
又、プラスチック眼鏡レンズには、主にモノアゾ系ニッケル錯体色素及びメロシアニン色素の少なくとも一方の添加による黄色を緩和しあるいは打ち消すため、青色の色素及び紫色の色素のうちの少なくとも一方が添加されても良い。
【００１７】
更に、上記のプラスチック眼鏡レンズを用いて、ｉｐＲＧＣに対する光の刺激をシンプルに抑制可能であり、頭痛の予防及び軽減を簡易に図り得る眼鏡が作製される。
この眼鏡は、遮光レンズが用いられた遮光眼鏡となる。
【実施例】
【００１８】
次いで、本発明の実施例１〜３が、適宜図面を用いて説明される。尚、本発明は、以下の実施例に限定されない。又、本発明の捉え方により、実施例が本発明に属さない比較例となることがある。
【００１９】
実施例１〜３は、何れもプラスチック眼鏡レンズであり、それらの基材は、何れも眼鏡用の熱硬化性樹脂製であって、プラスチック眼鏡レンズとして標準的な大きさの円形である。
実施例１〜３において、互いに異なる基材（第１〜第３の基材）が形成された。
【００２０】
第１の基材は、次のように形成された。
即ち、まず、予め次のＡ液が調製された。即ち、Ａ液として、モノアゾ系ニッケル錯体を９９％以上含有する色素（山田化学工業株式会社製ＹＡＺ−２８）０．０５ｇ（グラム）が、２，５ビス（イソシアナトメチル）−ビシクロ［２，２，１］ヘプタン及び２，６ビス（イソシアナトメチル）−ビシクロ［２，２，１］ヘプタンの混合物５０ｇに常温で溶解されたものが調製された。モノアゾ系ニッケル錯体含有色素は、波長５０５ｎｍにおいて吸収率分布の極大値が存在する。
又、黄色を緩和するためのＢ液が、Ａ液と同様に調製された。即ち、Ｂ液として、青色系色素（山田化学工業株式会社製ＴＡＰ−１８）０．０５ｇ（グラム）が、２，５ビス（イソシアナトメチル）−ビシクロ［２，２，１］ヘプタン及び２，６ビス（イソシアナトメチル）−ビシクロ［２，２，１］ヘプタンの混合物５０ｇに常温で溶解されたものが調製された。
次に、Ａ液２．０ｇ、Ｂ液０．２ｇ、ステファン製ゼレックＵＮ０．１ｇ、及びジブチル錫ジクロリド０．０４ｇが、２，５ビス（イソシアナトメチル）−ビシクロ［２，２，１］ヘプタン及び２，６ビス（イソシアナトメチル）−ビシクロ［２，２，１］ヘプタンの混合物５０．８ｇと共に容器に入れられ、２５℃で１時間撹拌されて完全に溶解された。
続いて、この混合液に、ペンタエリスリトールテトラキス（３−メルカプトプロピオネート）２２．４ｇ、及び１，２−ビス［（２−メルカプトエチル）チオ］−３−メルカプトプロパン２６．８ｇが添加され、２５℃で３０分撹拌することで調合した。
この調合液が、０．３ｍｍＨｇ以下で１時間脱泡され、５μｍ（マイクロメートル）ＰＴＦＥ（ポリテトラフルオロエチレン）フィルタにより濾過されて、モールド型に注入された。モールド型は、内部空間の中心厚が２．０ｍｍ、直径が８０ｍｍである平板用ガラス型と、テープとを有している。
調合液が注入されたモールド型は、２５℃から１３０℃まで徐々に昇温され、１３０℃で２時間保温された後、室温まで冷却された。モールド型の昇温開始から冷却完了までの時間は、１８時間であった。かようなモールド型の加熱及び冷却により、型内でモノマーが重合し、プラスチック製の眼鏡レンズとなる成形体が成形された。重合終了後、成形体が離型され、１３０℃の環境に２時間置かれてアニールされた。
第１の基材（実施例１）におけるモノアゾ系ニッケル錯体を９９％以上含有する色素は、基材の重合性化合物の重量総和（基材原料）に対して０．１８ｗｔ％を占める。
【００２１】
更に、第１の基材の両面に、互いに同じ構成であり一般的な構成である反射を防止するための光学多層膜（反射防止膜）が、真空蒸着により形成され、実施例１とされた。ここでは、反射防止膜は、基材に最も近い層を第１層として、奇数層に低屈折層（ＳｉＯ２）、偶数層に高屈折率層（ＺｒＯ２）が配置された全５層構造とされた。
尚、青色系色素の添加、及び反射防止膜の付与の少なくとも一方は、省略されても良い。又、反射防止膜は、上述の全５層構造以外の構成とされても良いし、表面と裏面とで構成が異なるようにされても良いし、表面及び裏面の何れか一方が省略されても良い。更に、反射防止膜と基材との間に中間膜が配置されても良いし、反射防止膜の表面に防汚膜等が付与されても良いし、反射防止膜に代えて他の膜が付与されても良い。
【００２２】
一方、第２の基材は、次のように形成された。
即ち、まず、予め次のＣ液が調製された。即ち、Ｃ液として、メロシアニンを９９％以上含有するメロシアニン色素（山田化学工業株式会社製ＤＡＡ−９５）０．０５ｇ（グラム）が、２，５ビス（イソシアナトメチル）−ビシクロ［２，２，１］ヘプタン及び２，６ビス（イソシアナトメチル）−ビシクロ［２，２，１］ヘプタンの混合物５０ｇに常温で溶解されたものが調製された。メロシアニン色素は、波長５０５ｎｍにおいて吸収率分布の極大値が存在する。
次いで、Ｃ液４．０ｇ、紫外線吸収剤（大和化成株式会社製Ｔ−５３）２．０ｇ、ステファン製ゼレックＵＮ０．１ｇ、及びジブチル錫ジクロリド０．０４ｇが、２，５ビス（イソシアナトメチル）−ビシクロ［２，２，１］ヘプタン及び２，６ビス（イソシアナトメチル）−ビシクロ［２，２，１］ヘプタンの混合物５０．８ｇと共に容器に入れられ、２５℃で１時間撹拌されて完全に溶解された。
そして、この混合液が、第１の基材と同様に、調合され、更に注型され、加熱されて冷却され、アニールされて、第２の基材が成形された。第２の基材には反射防止膜等は付与されず、第２の基材がそのまま実施例２とされた。
第２の基材（実施例２）におけるメロシアニン色素は、基材の重合性化合物の重量総和（基材原料）に対して０．４５ｗｔ％を占める。
尚、実施例２において、紫外線吸収剤の添加が省略されても良いし、実施例１において、紫外線吸収剤の添加がなされても良い。又、実施例２において、反射防止膜等の他の膜の付与がなされても良い。
【００２３】
一方、第３の基材は、次のように形成された。
即ち、Ａ液２．０ｇ、Ｃ液２．０ｇ、紫外線吸収剤（大和化成株式会社製Ｔ−５３）２．０ｇ、ステファン製ゼレックＵＮ０．１ｇ、及びジブチル錫ジクロリド０．０４ｇが、２，５ビス（イソシアナトメチル）−ビシクロ［２，２，１］ヘプタン及び２，６ビス（イソシアナトメチル）−ビシクロ［２，２，１］ヘプタンの混合物５０．８ｇと共に容器に入れられ、２５℃で１時間撹拌されて完全に溶解された。
そして、この混合液が、第１の基材と同様に、調合され、更に注型され、加熱されて冷却され、アニールされて、第３の基材が成形された。第３の基材には反射防止膜等は付与されず、第３の基材がそのまま実施例３とされた。
尚、実施例３においても、第１形態及び第２形態と同様の変更例が存在する。
【００２４】
図１に、可視域（波長３８０ｎｍ以上７８０ｎｍ以下）における実施例１〜３の分光透過率分布が示される。尚、可視域は、下限が４００ｎｍとされたり、上限が７５０ｎｍとされたりする等、様々に設定されても良い。
実施例１〜３では、何れも４８０ｎｍ以上５２０ｎｍ以下の波長域内である、波長５０５ｎｍにおいて、透過率分布の極小値、即ち吸収率分布の極大値が存在する。透過率分布の極小値は、実施例１で３８％程度であり、実施例２で２５％程度であり、実施例３で１７％程度である。尚、吸収率（％）＝１００−透過率（％）−反射率（％）であるが、可視域の反射率は、多くても３％であり、又実施例１では反射防止がなされていることから１％以内であって、無視しても良い程度であり、即ち吸収率（％）≒１００−透過率（％）である。
又、実施例１〜３では、何れも４１０ｎｍ以上４３０ｎｍ以下の短波長域で７０％以上の透過率が確保され、５１０ｎｍ以上７８０ｎｍ以下の長波長域で９０％程度の透過率が確保されて、４８０ｎｍ以上５２０ｎｍ以下の波長域における透過光のカット（抑制）を実現しながら視認性が確保されている。
実施例１，２，３の短波長側における極大値と極小値（５０５ｎｍ）との間の半値の属する波長は、順に４６２，４７１，４６０ｎｍ程度であり、実施例１，２，３の長波長側における当該極小値とこれに隣接する極大値との間の半値の属する波長は、順に５１８，５２１，５２１ｎｍ程度である。
【００２５】
このような実施例１〜３の透過率分布によれば、図４のメラノピック作用スペクトルにおける作用強度相対値の大きさに対応するように透過率を抑制することができる。
よって、実施例１〜３の眼鏡レンズを用いた眼鏡が装用されれば、装用者はｉｐＲＧＣに対する光の刺激から保護され、頭痛の予防及び軽減が簡易に図られることとなる。
【００２６】
図２及び図３に、実施例１の眼鏡レンズを用いた眼鏡についての評価の結果が示される。
当該評価は、偏頭痛患者１０名を対象として、夜間における自動車の運転時に実施例１に係る眼鏡を４週間にわたり装着してもらい、頭痛を感じる日数である頭痛日数の平均（図２（ａ）「装着中」）及び頭痛を緩和する薬を飲んだ日数である服薬日数の平均（図２（ｂ）「装着中」）と、頭痛の程度（図３「装着中」３種）とを調査することにより行われた。頭痛の程度は、頭痛発生毎に、対象者に対し、重度・中等度・軽度の三段階のうち何れの程度であるかを聞き取り、重度であった場合に３ポイント、中等度であった場合に２ポイント、軽度であった場合に１ポイントを加算することで評価された。
又、同じ偏頭痛患者１０名を対象として、実施例１に係る眼鏡を装着しない状態で４週間にわたり同様な調査が行われた（図２，図３の「装着前」）。図３において、頭痛の程度は、それぞれの１０名の１／３日における合計ポイントを平均したものが示される。
夜間運転時間の平均は、装着前で３８分間、装着後で３４分間であった。
【００２７】
図２（ａ）に示されるように、頭痛日数は、実施例１に係る眼鏡の装着前の８．７日から、装着中に７．０日に有意に減少した（ｐ値＜０．０５）。
又、図２（ａ）に示されるように、服薬日数は、実施例１に係る眼鏡の装着前の５．４日から、装着中に４．５日に減少した。
更に、図３に示されるように、頭痛の程度は、午前中で装着前の４．３から装着中では４．１へ装着前の９５．３％に低下し、午後で装着前の４．９から装着中では４．３へ装着前の８７．８％に低下し、夜には装着前の５．３から装着中では３．２へ装着前の６０．４％に大幅に軽減した。
かような評価によれば、実施例１により、頭痛の抑制が図れているといえる。
又、実施例１と同様の透過率分布であり、実施例１より透過率が可視域全体で若干小さい実施例２，３では、装着時の視認性が実施例１に比べて若干劣るものの、実施例１と同等以上の頭痛抑制効果が十分に発揮される。
【図１】
2020052275.tif 000003
【図２】
2020052275.tif 000004
【図３】
2020052275.tif 000005
【図４】
2020052275.tif 000006